(57)【特許請求の範囲】
【請求項１】
原紙の両面に、フィルム転写方式にて表面処理剤を塗布、乾燥してなるオフセット印刷用新聞用紙において、該表面処理剤が澱粉または変性澱粉を主成分とし、ジアルキルスルホコハク酸塩を含有することを特徴とするオフセット印刷用新聞用紙。
【請求項２】
表面処理剤の２０℃における表面張力が４×１０-2Ｎ／ｍ以下である請求項１記載のオフセット印刷用新聞用紙。
【発明の詳細な説明】
【０００１】
【発明の属する技術分野】
本発明は新聞用紙に関し、特に古紙パルプ（ＤＩＰ）を高率配合した新聞用紙において、オフセット印刷におけるベッセルピックのトラブルを効果的に防止し、ブランケットパイリング等が発生せず、印刷作業性に優れたオフセット印刷用新聞用紙に関する。
【０００２】
【従来の技術】
近年、新聞印刷はオフセット化、カラー化、および高速化が急速に進んでおり、印刷媒体となる新聞用紙に対して、より優れたカラー印刷適性や印刷作業性を有した新聞用紙が求められている。
従来から新聞用紙には、一般にメカニカルパルプや古紙パルプを主体とする紙が使用され、最近では、特にゴミ増加等の環境問題や省資源の観点から古紙の高率配合化が求められている。ところで、新聞用紙に使用されるような、回収新聞紙を主体とする古紙原料には、新聞用紙以外に非塗工紙や塗工紙などの広葉樹パルプを含むチラシ等が数多く混入している。そして、そのような古紙を新聞用紙の原料として使用した場合、古紙の配合量が多くなるに従い、広葉樹パルプ特有のベッセル（導管）が新聞用紙原紙中に多く混入し、その結果、新聞原紙の表面近くに散在しているベッセルが印刷時に紙表面から剥離することで、印刷画像の白ヌケ（ベッセルピック）が発生し、印刷作業性や印刷品質が低下する問題を抱えている。
【０００３】
また、オフセット印刷は刷版に湿し水とインキを供給し、次いでブランケットと呼ばれるゴム版にインキを転移させた後、紙に転移させて印刷を行う方法であり、従来の凸版印刷方式と比べて比較的タックの強い印刷インキを使用するため、用紙としては表面強度の強いことが要求される。表面強度が弱いと、紙剥け等により用紙から遊離した繊維や用紙に含まれる填料等の紙粉がブランケットに堆積する所謂ブランケットパイリングの問題や、それらがインキに混入することにより、紙面の印刷面に所謂カスレ等が生じ、印刷品質の低下や印刷作業性の低下といったトラブルが起こる。特に前記したベッセルピックのトラブルについては、紙粉や填料などによるブランケットパイリング、印面カスレ等に比べると、印刷開始から比較的短時間の内に発生し、著しい印刷欠陥となる場合が多い。
【０００４】
上記のようなオフセット印刷時の表面強度低下の問題に対応する方法として、従来から新聞用紙の表面に澱粉、ＰＶＡ、ポリアクリルアミド等を成分とする表面処理剤を塗布することが一般に行なわれており、塗工方法としては、高速塗工が可能で表層近くにこれらの表面処理剤を効率良く塗工することのできるゲートロールコーターやメタリングサイズプレスなどの所謂フィルム（液膜）転写方式による塗工が一般的である。しかしながらこれらの塗工方式では紙表面の微細繊維や填料を接着する効果はあるが、粗大なベッセルをパルプ繊維と十分に接着させることは困難である。表面処理剤の使用量を増やし、ベッセルの欠落を防止する方法も考えられるが、この場合ネッパリ性と呼ばれる紙表面の粘着性を増大させる傾向がある。このネッパリ性が大きくなると、特に非画線部におけるブランケットパイリングを逆に増大させたり、また、印刷時に紙面がブランケットに貼り付き、結果的にシワや断紙といった走行性などの別の不具合を誘発する虞れがあり好ましくない。また、これらの表面処理剤のうち、澱粉やポリアクリルアミドは比較的ネッパリ性が少ないために広く使用されているが、いずれも水への溶解性が高いために印刷時に湿し水中に容易に溶け出し、填料とともにブランケットに堆積し易いといった欠点を有している。
【０００５】
上記の如き実状より、特にベッセルピックの問題については従来から種々の改善策が提案されている。例えば、特開平６−２２０７９０号公報には広葉樹を含むパルプスラリーをニーダーにより高濃度で処理する方法が、特開平１０−２６６０９０号公報にはオゾン処理した広葉樹パルプを含有した印刷用紙又は塗工印刷用原紙が、特開平１０−２７３８９７号公報には特定のスチレンブタジエン系共重合体ラテックス及び澱粉を含有した塗被紙が提案されている。
【０００６】
しかしながら、これらの方法は設備費用がかかることや、コスト高となるため古紙パルプへの適用が困難であったり、比較的低米坪で且つ古紙パルプが４０％以上の高率で配合される新聞用紙においては、ベッセルピック強度の改良効果が十分なものではないのが実状である。
【０００７】
【発明が解決しようとする課題】
上記の事情より、本発明は、少ない表面処理剤の塗布量で効率よくベッセルピック強度等の表面強度を改善し、印刷品質および印刷作業性の良好なオフセット印刷用新聞用紙を提供するものである。
【０００８】
【課題を解決するための手段】
本発明は、原紙の両面に、フィルム転写方式にて表面処理剤を塗布、乾燥してなるオフセット印刷用新聞用紙において、該表面処理剤が澱粉または変性澱粉を主成分とし、ジアルキルスルホコハク酸塩を含有することを特徴とするオフセット印刷用新聞用紙である。
さらに、表面処理剤の２０℃における表面張力が４×１０-2Ｎ／ｍ以下となるように調整すると、特に好ましい結果が得られる。
【０００９】
【発明の実施の形態】
前述したように、オフセット印刷用新聞用紙には、従来から、澱粉やＰＶＡあるいはポリアクリルアミド等をその表面に塗布することが一般に行なわれている。これらの外添塗布剤は、いずれも紙粉発生を抑えるにはある程度の効果が認められるが、ベッセルピックを防止するために、その塗布量を多くすると、ネッパリ性等の別の不具合が発生し、長時間の連続印刷では、必ずしも十分な改善効果が得られないといった難点を抱えている。
【００１０】
本発明者らは、澱粉を新聞用紙の表面処理剤として利用することについて見直し、検討を重ねてきた。その結果、特定の界面活性剤を澱粉に併用することで紙の表面強度が向上し、特にＤＩＰを多く配合した新聞用紙のオフセット印刷時のベッセルピックが効率よく改善できることを見出し、本発明を完成するに至った。
【００１１】
本発明において、表面処理剤の主成分となる澱粉としては、トウモロコシ、馬鈴薯、タピオカ、小麦、米等の未処理澱粉や酸化澱粉、リン酸エステル化澱粉、ヒドロキシエチル化澱粉、カチオン化澱粉等、従来から公知の各種変性澱粉が使用できる。これらの澱粉類は安価で同一塗布量でのネッパリ性が比較的良好であるため、本発明の主成分として使用されるが、比較的粘度の低いものが原紙層へ浸透しやすく、塗工ムラが少ないため好ましく使用される。そして、これらの澱粉類の少なくとも１種を糊液として含む水溶液が表面処理剤として使用される。なお、本発明においては、澱粉類以外の接着剤を適宜併用することができ、併用される接着剤については特に限定されるものではないが、スチレンブタジエン共重合体等のラテックス類、ポリビニルアルコールやポリアクリルアマイド等が例示できる。その場合には、澱粉類の総接着剤における構成比率が７０重量％以上となることが必要である。
【００１２】
本発明で澱粉と併用されるジアルキルスルホコハク酸塩としては、ナトリウム塩あるいはカリウム塩等が挙げられる。ジアルキルスルホコハク酸塩の添加量については特に限定されるものではないが、表面処理剤（溶液）の２０℃における表面張力が４×１０-2Ｎ／ｍ以下であることが好ましく、通常、澱粉を含めた総接着剤固形分に対して、０．０５〜２重量％の範囲で添加される。
【００１３】
ジアルキルスルホコハク酸塩を使用することによって、ベッセルピックが顕著に改善される理由については定かではないが、以下のように推測される。
即ち、ゲートロールやメタリングサイズプレスなどのフィルム転写方式の塗工では、紙表面の微細繊維や填料を接着する効果はあるが、表面処理剤の紙層内部への浸透が不十分であるため、これらの微細繊維や填料よりもはるかに粗大なベッセルをパルプ繊維と十分に接着させることは困難である。しかしながら、ジアルキルスルホコハク酸塩の添加によって、ベッセルとパルプ繊維との間に十分に澱粉等の接着剤が浸透して行くことができるため、同じ澱粉の塗布量でも、より強い接着強度を発揮することができるものと考えられる。
【００１４】
本発明において、表面処理剤には、さらに消泡剤、耐水化剤、表面サイズ剤、防腐剤等の各種助剤が必要に応じて適宜添加される。また、表面処理剤の固形分濃度は、塗布装置や目標とする塗布量に応じて適宜調節されるが、通常は２〜１５重量％の範囲である。
上記の如き方法で得られた表面処理剤は、ブレードメタリングサイズプレス、ロッドメタリングサイズプレス、ゲートロールコーター等のフィルム転写方式による公知公用の装置を適宜用いて原紙表面に塗布される。
【００１５】
表面処理剤の塗布量は、固形分で片面あたり０．０５〜１ｇ／ｍ2となるように塗布、乾燥される。因みに０．０５ｇ／ｍ2未満の場合には、ベッセルピックの改善効果が不十分であり、他方１ｇ／ｍ2を超えるように塗布するとコスト高となるだけでなく、ネッパリ等の別の問題が発生し好ましくない。
【００１６】
本発明のオフセット印刷用新聞用紙は、表面処理剤が塗布、乾燥された後、必要に応じてカレンダーに通紙し、加圧、平滑化処理して製品に仕上られる。その場合のカレンダー装置としては、通常の金属ロール／金属ロールの組み合わせによるマシンカレンダーよりも、金属ロール／樹脂ロールの構成よりなるソフトカレンダーを使用する方が原紙層を強く加圧せずに平滑化でき、また紙層強度の低下を抑制できるので、より好ましい態様である。
【００１７】
原紙を構成するパルプとしては、化学パルプ（漂白あるいは未漂白のＮＫＰやＬＫＰ等）、高歩留まりパルプ（ＧＰ、ＣＧＰ、ＲＧＰ、ＰＧＷ、ＴＭＰ等）、古紙パルプ（ＤＩＰ等）等が、任意の比率で混合して使用される。なお、抄紙に際しては、紙料中に適宜ホワイトカーボン等の非晶質シリカ系無機顔料、焼成カオリン、構造化カオリン、および二酸化チタン、さらには尿素ホルムアルデヒド樹脂等の製紙用填料を適宜必要に応じて添加することができる。
さらに、紙料中には、上記填料と共に硫酸バンド、紙力増強剤、歩留まり向上剤、強化ロジンサイズ剤やエマルジョンサイズ剤等のサイズ剤、耐水化剤、紫外線吸収剤等の各種の抄紙用薬品が適宜添加され、通常の抄紙機にて抄紙される。本発明では、原紙の坪量については特に限定するものではないが、通常、３０〜４５ｇ／ｍ2程度の範囲である。
【００１８】
【実施例】
以下に実施例を挙げて、本発明を具体的に説明する。勿論、本発明はこれらの実施例に限定されるものではない。また、例中の部および％は特に断らない限り、それぞれ重量部および重量％を示す。
【００１９】
実施例１
（原紙の作成）
針葉樹クラフトパルプ（ＮＫＰ）１０部、サーモメカニカルパルプ（ＴＭＰ）３５部、グラウンドパルプ（ＧＰ）５部、新聞脱墨古紙パルプ（ＤＩＰ）５０部の比率からなるパルプスラリーを、フリーネス（ｃｓｆ）１００ｍｌまでレファイナーで叩解してパルプスラリーを調製した。得られたパルプスラリーにロジンエマルジョンサイズ（商品名：ＳＰＮ−７７３／荒川化学工業社製）を０．３％、硫酸バンドを１％、平均粒子径１５μｍのホワイトカーボンを１．５％（いずれも対パルプ固形分対比）添加して紙料を調製し、その紙料を使用してツインワイヤー型抄紙機にて抄紙を行ない、米坪４０ｇ／ｍ2の原紙を得た。
【００２０】
（新聞用紙の作成）
表面処理剤として、熱水で加熱溶解した固形分濃度２５％の酸化澱粉（商品名：エースＡ／王子コーンスターチ社製）に、ジアルキルスルホコハク酸ソーダ（商品名：サンモリンＯＴ−７０／三洋化成社製）を固形分として澱粉に対し０．３％添加し、さらに水を加えて固形分濃度１２％の表面処理剤溶液を調製した。次いで、この表面処理剤溶液を４０℃に保温し、前記の抄紙機で抄紙して得た米坪４０ｇ／ｍ2の原紙の両面に、ゲートロールコーターを使用して、塗工量が片面あたり０．３ｇ／ｍ2となるように塗布、乾燥した後、ソフトカレンダーで１ニップ処理を行ない、オフセット印刷用新聞用紙を得た。
なお、表面処理剤溶液の２０℃における表面張力は３．６×１０-2Ｎ／ｍであった。
【００２１】
実施例２
実施例１において、表面処理剤の澱粉をリン酸エステル化馬鈴薯澱粉（商品名：ニールガムＡ−８５／アベベ社製）とし、ジアルキルスルホコハク酸ソーダ（商品名：ラピゾールＢ−３０／日本油脂社製）を固形分として澱粉に対し０．３％添加した以外は、実施例１と同様にしてオフセット印刷用新聞用紙を得た。なお、表面処理剤溶液の２０℃における表面張力は３．２×１０-2Ｎ／ｍ、塗工量は片面あたり０．３ｇ／ｍ2であった。
【００２２】
実施例３
実施例１において、ジアルキルスルホコハク酸ソーダ（商品名：サンモリンＯＴ−７０／三洋化成社製）を固形分として澱粉に対し０．１％添加した以外は、実施例１と同様にしてオフセット印刷用新聞用紙を得た。なお、表面処理剤溶液の２０℃における表面張力は３．８×１０-2Ｎ／ｍ、塗工量は片面あたり０．３ｇ／ｍ2であった。
【００２３】
実施例４
実施例１において、ジアルキルスルホコハク酸ソーダ（商品名：サンモリンＯＴ−７０／三洋化成社製）を固形分として澱粉に対し０．０５％添加した以外は、実施例１と同様にしてオフセット印刷用新聞用紙を得た。なお、表面処理剤溶液の２０℃における表面張力は４．６×１０-2Ｎ／ｍ、塗工量は片面あたり０．３ｇ／ｍ2であった。
【００２４】
比較例１
実施例１において、ジアルキルスルホコハク酸ソーダのかわりにノニオン界面活性剤（ポリオキシエチレンノニルフェニルエーテル、商品名：ノニオンＮＳ２０６／日本油脂社製）を固形分として澱粉に対し０．３％添加した以外は、実施例１と同様にしてオフセット印刷用新聞用紙を得た。表面処理剤溶液の２０℃における表面張力は３．８×１０-2Ｎ／ｍ、塗工量は片面あたり０．３ｇ／ｍ2であった。
【００２５】
比較例２
実施例１において、ジアルキルスルホコハク酸ソーダのかわりにノニオン界面活性剤（ポリオキシエチレンラウリルエーテル、商品名：エマルゲン１０８／花王社製）を固形分として澱粉に対し０．３％添加した以外は、実施例１と同様にしてオフセット印刷用新聞用紙を得た。表面処理剤溶液の２０℃における表面張力は３．６×１０-2Ｎ／ｍ、塗工量は片面あたり０．３ｇ／ｍ2であった。
【００２６】
比較例３
実施例１において、ジアルキルスルホコハク酸ソーダのかわりにアニオン界面活性剤（ポリオキシエチレンアルキルエーテル燐酸塩、商品名：プライサーフＡ２１０Ｇ／第一工業製薬社製）を固形分として澱粉に対し０．３％添加した以外は、実施例１と同様にしてオフセット印刷用新聞用紙を得た。表面処理剤溶液の２０℃における表面張力は３．４×１０-2Ｎ／ｍ、塗工量は片面あたり０．３ｇ／ｍ2であった。
【００２７】
比較例４
実施例１において、ジアルキルスルホコハク酸ソーダ（商品名：サンモリンＯＴ−７０／三洋化成社製）を無添加にした以外は、実施例１と同様にしてオフセット印刷用新聞用紙を得た。表面処理剤溶液の２０℃における表面張力は６．２×１０-2Ｎ／ｍ、塗工量は片面あたり０．３ｇ／ｍ2であった。
【００２８】
比較例５
実施例１において、酸化澱粉の代わりにポリアクリルアミド（商品名：サンタックスＮＰ−１４／三井化学社製）を使用し、ジアルキルスルホコハク酸ソーダ（商品名：サンモリンＯＴ−７０／三洋化成社製）をポリアクリルアミドに対し０．３％添加した以外は、実施例１と同様にしてオフセット印刷用新聞用紙を得た。表面処理剤溶液の２０℃における表面張力は３．２×１０-2Ｎ／ｍ、塗工量は片面あたり０．３ｇ／ｍ2であった。
【００２９】
かくして得られたオフセット印刷用新聞用紙について、下記に示す品質評価を行い、得られた結果を表１に示した。
（ブランケットパイリング）
オフセット印刷機（三菱リソピア Ｌ−ＢＴ 3−１１００／三菱重工社製）を使用し、カラー４色刷りを行ない、５０００部の印刷を行なった後、ブランケット非画線部の紙粉の堆積の度合いを目視にて判定した。
〈判定基準〉
○：紙粉の発生が殆ど認められない。
△：紙粉の発生がやや認められ、問題となるレベルである。
×：ブランケット上に紙粉が多く堆積している。
【００３０】
（ベッセルピック）
オフセット印刷機（三菱リソピア Ｌ−ＢＴ 3−１１００／三菱重工社製）を使用し、オフセット輪転印刷用インキ（墨）の単色刷りを行い、２０００部印刷後の網点面積率１００％ベタ部の白ヌケの程度を目視にて判定した。
〈判定基準〉
◎：白ヌケが全く認められず良好な印刷面である
○：白ヌケがほとんど認められない。
△：白ヌケがやや認められ、問題となるレベルである。
×：白ヌケの発生が多い。
【００３１】
（ネッパリ強度）
オフセット印刷用新聞用紙サンプル２枚を適当な大きさに切り、水に１０秒間浸漬した後、２枚を素早く密着させ、カレンダーに線圧１００ｋｇ／ｃｍで通紙し、２４時間室温乾燥した後、引っ張り試験機を用いて、２枚の紙の剥離強度を測定した。数値が大きい程粘着性が高い。
【００３２】
【表１】
0003807309.tif 000002
【００３３】
【発明の効果】
表１から明らかなように、本発明に係るオフセット印刷用新聞用紙は、ベッセルピック強度等の表面強度に優れ、ブランケットパイリング等のトラブルもなく、印刷品質と印刷作業性に優れたオフセット印刷用新聞用紙であった。